본 발명은 지연 균열에 대해 높은 내성을 가진 저니켈 오스테나이트계 스테인리스 강 및 상기 강의 용도에 관한 것이다. 강은, 중량% 로, 0.02 ~ 0.15% 탄소, 7~ 15% 망간, 14 ~ 19% 크롬, 0.1 ~ 4% 니켈, 0.1 ~ 3% 구리, 0.05 ~ 0.3% 질소를 함유하고, 상기 강의 잔부는 철 및 불가피한 불순물이고, 측정된 Md30-온도 및 탄소와 질소 함량의 합계 (C+N) 에 있어서의 화학 조성 범위는 이하의 값을 가지는 지점 ABCD 에 의해 규정된 영역 내에 있다. 지점 Md30℃ C+N% A -80 0.1 B +7 0.1 C -40 0.40 D -80 0.40